(57)【要約】【課題】塗工性に優れ、水性プライマー層浸食による密着性の低下がなく、硬度に優れる硬化物を与える硬化性組成物を提供する。【解決手段】３〜１０個の（メタ）アクリロイル基を有する多官能（メタ）アクリレート（Ａ）、分岐アルキレン基を有するアルキレングリコールジ（メタ）アクリレート（Ｂ）、１〜２個の（メタ）アクリロイル基を含む（メタ）アクリルアミド（Ｃ）、一般式（１）で示される２官能（メタ）アクリレート（Ｄ）及び光重合開始剤（Ｅ）を含む活性エネルギー線硬化性組成物。ＣＨ２＝ＣＲ２−ＣＯＯ−（Ｒ１Ｏ）ｎ−ＣＯＣＲ２＝ＣＨ２      （１）［一般式（１）中、Ｒ１は炭素数２〜４のアルキレン基を表し、ｎは２〜４の整数であり、複数個あるＲ１は同一でも異なっていてもよく、２つあるＲ２はそれぞれ独立に水素原子又はメチル基である。］【選択図】なし【特許請求の範囲】
【請求項１】
３〜１０個の（メタ）アクリロイル基を有する多官能（メタ）アクリレート（Ａ）、分岐アルキレン基を有するアルキレングリコールジ（メタ）アクリレート（Ｂ）、１〜２個の（メタ）アクリロイル基を含む（メタ）アクリルアミド（Ｃ）、一般式（１）で示される２官能（メタ）アクリレート（Ｄ）及び光重合開始剤（Ｅ）を含む活性エネルギー線硬化性組成物であって、
（Ａ）の含有量が１０重量％〜６０重量％、（Ｂ）の含有量が１０重量％〜４０重量％、（Ｃ）の含有量が５重量％〜３０重量％、（Ｄ）の含有量が５重量％〜４０重量％及び（Ｅ）の含有量が２重量％〜１５重量％である活性エネルギー線硬化性組成物。
ＣＨ２＝ＣＲ２−ＣＯＯ−（Ｒ１Ｏ）ｎ−ＣＯＣＲ２＝ＣＨ２      （１）
［一般式（１）中、Ｒ１は炭素数２〜４のアルキレン基を表し、ｎは２〜４の整数であり、複数個あるＲ１は同一でも異なっていてもよく、２つあるＲ２はそれぞれ独立に水素原子又はメチル基である。］
【請求項２】
前記１〜２個の（メタ）アクリロイル基を含む（メタ）アクリルアミド（Ｃ）が、ジメチルアクリルアミド、ジエチルアクリルアミド、アクリロイルモルホリン、Ｎ−ｎ−ブトキシメチルアクリルアミド及びヒドロキシエチルアクリルアミドからなる群から選ばれる少なくとも１種である請求項１に記載の活性エネルギー線硬化性組成物。
【請求項３】
請求項１又は２に記載の活性エネルギー線硬化性組成物の硬化物。
【発明の詳細な説明】
【技術分野】
【０００１】
本発明は硬化性組成物及びその硬化物に関する。
【背景技術】
【０００２】
モバイル機器や家電製品等筐体にはＡＢＳやポリカーボネートなどの樹脂素材が用いられるが、これらのプラスチック製品は傷がつきやすい。そのため、耐摩耗性を向上させるために表面にハードコート膜を設けており、そのためのコーティング剤として３個以上のエチレン性不飽和基を有するウレタン（メタ）アクリレート系化合物等の多官能（メタ）アクリレートを含有する活性エネルギー線硬化性樹脂を含むコーティング剤等が知られている（例えば特許文献１を参照）。
また基材密着性を付与するために、ウレタンエマルション等のプライマーを用いて、その上にＵＶインキによるハードコート層を形成する方法が知られている（例えば特許文献２を参照）
【０００３】
多官能（メタ）アクリレートを多くすると耐摩耗性が向上するが、これらの多官能（メタ）アクリレートは粘度が高いためにコーティング剤の粘度が高くなり、均一な塗布が難しくなって塗工方法にも大きく制限がかかる。また、希釈溶剤を併用して粘度を調整することも行われているが、環境負荷の低減や生産性の向上の観点から、希釈溶剤の使用は避けることが望まれている。
一方で希釈溶剤の使用を避けた、低粘度のモノマー組成物は、ハードコート層塗布時に水性プライマー層を浸食し、望んだ粘度、硬度、密着性を得ることが難しい。
【先行技術文献】
【特許文献】
【０００４】
【特許文献１】特開２０１０−２４２５５号公報
【特許文献２】特開２００７−１５３９５８号公報
【発明の概要】
【発明が解決しようとする課題】
【０００５】
本発明の目的は、塗工性に優れ、水性プライマー層浸食による密着性の低下がなく、硬度に優れる硬化物を与える硬化性組成物を提供することにある。
【課題を解決するための手段】
【０００６】
本発明者らは、上記の目的を達成するべく検討を行った結果、本発明に到達した。
即ち、本発明は、３〜１０個の（メタ）アクリロイル基を有する多官能（メタ）アクリレート（Ａ）、分岐アルキレン基を有するアルキレングリコールジ（メタ）アクリレート（Ｂ）、１〜２個の（メタ）アクリロイル基を含む（メタ）アクリルアミド（Ｃ）、一般式（１）で示される２官能（メタ）アクリレート（Ｄ）及び光重合開始剤（Ｅ）を含む活性エネルギー線硬化性組成物であって、
（Ａ）の含有量が１０重量％〜６０重量％、（Ｂ）の含有量が１０重量％〜４０重量％、（Ｃ）の含有量が５重量％〜３０重量％、（Ｄ）の含有量が５重量％〜４０重量％及び（Ｅ）の含有量が２重量％〜１５重量％である活性エネルギー線硬化性組成物
ＣＨ２＝ＣＲ２−ＣＯＯ−（Ｒ１Ｏ）ｎ−ＣＯＣＲ２＝ＣＨ２      （１）
［一般式（１）中、Ｒ１は炭素数２〜４のアルキレン基を表し、ｎは２〜４の整数であり、複数個あるＲ１は同一でも異なっていてもよく、２つあるＲ２はそれぞれ独立に水素原子又はメチル基である。］；該活性エネルギー線硬化性組成物の硬化物である。
【発明の効果】
【０００７】
本発明の活性エネルギー線硬化性組成物は、塗工性に優れ、基材を侵しにくく、活性エネルギー線硬化性組成物の硬化物は硬度に優れるという効果を奏する。
【発明を実施するための形態】
【０００８】
本発明の活性エネルギー線硬化性組成物は、３〜１０個の（メタ）アクリロイル基を有する多官能（メタ）アクリレート（Ａ）、分岐アルキレン基を有するアルキレングリコールジ（メタ）アクリレート（Ｂ）、１〜２個の（メタ）アクリロイル基を含む（メタ）アクリルアミド（Ｃ）、一般式（１）で示される２官能（メタ）アクリレート（Ｄ）及び光重合開始剤（Ｅ）を含む。
【０００９】
なお、本明細書において、「（メタ）アクリレート」とは「アクリレート及び／又はメタクリレート」を、「（メタ）アクリルアミド」とは「アクリルアミド及び／又はメタクリルアミド」を、「（メタ）アクリロイル基」とは「アクリロイル基及び／又はメタクリロイル基」を意味する。
【００１０】
以下に、３〜１０個の（メタ）アクリロイル基を有する多官能（メタ）アクリレート（Ａ）、分岐アルキレン基を有するアルキレングリコールジ（メタ）アクリレート（Ｂ）、１〜２個の（メタ）アクリロイル基を含む（メタ）アクリルアミド（Ｃ）、一般式（１）で示される２官能（メタ）アクリレート（Ｄ）及び光重合開始剤（Ｄ）を順に説明する。
【００１１】
本発明の３〜１０個の（メタ）アクリロイル基を有する多官能（メタ）アクリレート（Ａ）としては、３個の（メタ）アクリロイル基を有する多官能（メタ）アクリレート（Ａ１）及び４〜１０個の（メタ）アクリロイル基を有する多官能（メタ）アクリレート（Ａ２）等が挙げられる。
【００１２】
３個の（メタ）アクリロイル基を有する多官能（メタ）アクリレート（Ａ１）としては、炭素数３〜３０の３価以上（好ましくは３〜８価）のアルコール（１モル）と（メタ）アクリル酸（３モル）とのエステル化物［例えばグリセリンのトリ（メタ）アクリレート、トリメチロールプロパンのトリ（メタ）アクリレート、ペンタエリスリトールのトリ（メタ）アクリレート］、及び炭素数３〜３０の３価以上（好ましくは３〜８価）のアルコールのアルキレンオキサイド（アルキレン基の炭素数２〜４）１〜３０モル付加物（１モル）と（メタ）アクリル酸（３モル）とのエステル化物［例えばトリメチロールプロパンのエチレンオキサイド付加物のトリ（メタ）アクリレート］等が挙げられる。
【００１３】
４〜１０個の（メタ）アクリロイル基を有する多官能（メタ）アクリレート（Ａ２）としては、炭素数５〜３０の４価以上（好ましくは４〜８価）のアルコール（１モル）と（メタ）アクリル酸（４モル以上、ただしアルコール１モルが有する水酸基のモル数を超えない）のエステル化物［例えばペンタエリスリトールのテトラ（メタ）アクリレート、ジペンタエリスリトールのペンタ（メタ）アクリレート及びジペンタエリスリトールのヘキサ（メタ）アクリレート］；炭素数５〜３０の４価以上（好ましくは４〜８価）のアルコールのアルキレンオキサイド（アルキレン基の炭素数２〜４）１〜３０モル付加物（１モル）と（メタ）アクリル酸（４モル以上、ただしアルコール１モルが有する水酸基のモル数を超えない）のエステル化物［例えばジペンタエリスリトールのエチレンオキサイド付加物のテトラ（メタ）アクリレート、ジペンタエリスリトールのエチレンオキサイド付加物のペンタ（メタ）アクリレート、ジペンタエリスリトールのプロピレンオキサイド付加物のペンタ（メタ）アクリレート］；１０官能ウレタンアクリレート［商品名：Ｅｔｅｒｃｕｒｅ  ６１９５−１００］等が挙げられる。
【００１４】
（Ａ１）及び（Ａ２）のうち、硬度の観点から好ましいのはトリメチロールプロパンのトリ（メタ）アクリレート、ペンタエリスリトールのトリ（メタ）アクリレート、ペンタエリスリトールのテトラ（メタ）アクリレート、ジペンタエリスリトールのペンタ（メタ）アクリレート及びジペンタエリスリトールのヘキサ（メタ）アクリレートである。
多官能（メタ）アクリレート（Ａ）は、１種を単独で用いても、２種以上を併用してもよい。
【００１５】
多官能（メタ）アクリレート（Ａ）の２５℃での粘度は、低粘度化の観点から好ましくは２０００ｍＰａ・ｓ以下であり、更に好ましくは１０００ｍＰａ・ｓ以下である。
【００１６】
本発明の分岐アルキレン基を有するアルキレングリコールジ（メタ）アクリレート（Ｂ）としては、分岐アルキレン基を有する炭素数４〜３０のアルキレングリコールと（メタ）アクリル酸とのエステル化物が挙げられる。
更に詳しくは、１，２−ブタンジオールジアクリレート、ネオペンチルグリコールジアクリレート、３−メチル−１，５−ペンタンジオールジアクリレート、２−ｎ−ブチル−２−エチル−１，３−プロパンジオールジアクリレート及びジメチロール−トリシクロデカンジアクリレート等が挙げられる。
【００１７】
（Ｂ）のうち、硬度の観点から、好ましくはネオペンチルグリコールジアクリレート及び３−メチル−１，５−ペンタンジオールジアクリレートである。
上記のアルキレングリコールジ（メタ）アクリレート（Ｂ）は、１種を単独で用いても、２種以上を併用してもよい。
【００１８】
本発明の１〜２個の（メタ）アクリロイル基を含む（メタ）アクリルアミド（Ｃ）としては、１個の（メタ）アクリロイル基を含む（メタ）アクリルアミド（Ｃ１）及び２個の（メタ）アクリロイル基を含む（メタ）アクリルアミド（Ｃ２）が挙げられる。
【００１９】
１個の（メタ）アクリロイル基を含む（メタ）アクリルアミド（Ｃ１）としては、ジメチル（メタ）アクリルアミド、ジエチル（メタ）アクリルアミド、エチルヘキシル（メタ）アクリルアミド、ラウリル（メタ）アクリルアミド及びこれらのエチレンオキシド付加物等のアルキル（メタ）アクリルアミド；ベンジル（メタ）アクリルアミド及びフェニルエチル（メタ）アクリルアミド等のアラルキル（メタ）アクリルアミド；トリシクロデカニル（メタ）アクリルアミド、イソボルニル（メタ）アクリルアミド、シクロヘキシル（メタ）アクリルアミド及びこれらのエチレンオキシド付加物等の脂環式構造を有する（メタ）アクリルアミド；テトラヒドロフルフリルアクリルアミド、そのエチレンオキシド付加物等のヘテロ原子を含む環構造を有する（メタ）アクリルアミド；（メタ）アクリロイルモルホリン等の（メタ）アクリルアミド；フェニルグリシジルエーテルのアクリル酸付加物、シクロヘキセンオキシドの（メタ）アクリル酸付加物などのエポキシ（メタ）アクリルアミド；ヒドロキシエチル（メタ）アクリルアミド等の炭素数１〜８のヒドロキシアルキル基を有するモノ（メタ）アクリルアミド、Ｎ−ｎ−ブトキシメチル（メタ）アクリルアミド等の炭素数１〜８のアルコキシ基を有するモノ（メタ）アクリルアミド、末端がフェノキシ基のポリエチレングリコールモノ（メタ）アクリルアミド、末端がフェノキシ基のポリプロピレングリコールモノ（メタ）アクリルアミド等のポリアルキレングリコールモノ（メタ）アクリルアミド；ポリカプロラクトンモノ（メタ）アクリルアミド等のポリエステル（メタ）アクリルアミド等が挙げられる。
【００２０】
２個の（メタ）アクリロイル基を含む（メタ）アクリルアミド（Ｃ２）としては、Ｎ,Ｎ’−メチレンビス（メタ）アクリルアミド、ブタンジオールジ（メタ）アクリルアミド、ヘキサンジオールジ（メタ）アクリルアミド、ネオペンチルグリコールジ（メタ）アクリルアミド、デカンジオールジ（メタ）アクリルアミド及びこれらのアルキレンオキシド付加物等のアルキレングリコールジ（メタ）アクリルアミド；ポリエチレングリコールジ（メタ）アクリルアミド、ポリプロピレングリコールジ（メタ）アクリルアミド及びポリブチレングリコールジ（メタ）アクリレート等のポリアルキレングリコールジ（メタ）アクリルアミド；トリシクロデカンジメタノールジ（メタ）アクリルアミド等の脂環式構造を有するジ（メタ）アクリルアミド；ジオキサングリコールジ（メタ）アクリルアミド等のヘテロ原子を含む環構造を有するジ（メタ）アクリルアミド等が挙げられる。
【００２１】
（Ｃ）のうち、硬度の観点から、好ましくは１個の（メタ）アクリロイル基を含む（メタ）アクリルアミド（Ｃ１）であり、更に好ましくはアルキル（メタ）アクリルアミド、（メタ）アクリロイルモルホリン、炭素数１〜８のヒドロキシアルキル基を有するモノ（メタ）アクリルアミド及び炭素数１〜８のアルコキシ基を有するモノ（メタ）アクリルアミドであり、特に好ましくはジメチルアクリルアミド、ジエチルアクリルアミド、アクリロイルモルホリン、Ｎ−ｎ−ブトキシメチルアクリルアミド及びヒドロキシエチルアクリルアミドである。
上記の（メタ）アクリルアミド（Ｃ）は、１種を単独で用いても、２種以上を併用してもよい。
【００２２】
本発明の一般式（１）で示される２官能（メタ）アクリレート（Ｄ）は一般式（１）中、Ｒ１は炭素数２〜４のアルキレン基を表し、ｎは２〜４の整数であり、複数個あるＲ１は同一でも異なっていてもよく、２つあるＲ２はそれぞれ独立に水素原子又はメチル基である２官能（メタ）アクリレートである。（Ｄ）の具体例としては、ジエチレングリコールジ（メタ）アクリレート、トリエチレングリコールジ（メタ）アクリレート、テトラエチレングリコールジ（メタ）アクリレート、ジプロピレングリコールジ（メタ）アクリレート、トリプロピレングリコールジ（メタ）アクリレート、テトラプロピレングリコールジ（メタ）アクリレート、ジブチレングリコールジ（メタ）アクリレート、トリブチレングリコールジ（メタ）アクリレート及びテトラブチレングリコールジ（メタ）アクリレート等が挙げられる。
（Ｄ）のうち、塗膜硬度の観点から、好ましくは一般式（１）で示される２官能アクリレートであり、更に好ましくはＲ１が炭素数２〜３のアルキレン基である一般式（１）で示される２官能アクリレートであり、特に好ましくはジプロピレングリコールジアクリレート、トリプロピレングリコールジアクリレートである。
上記の一般式（１）で示される２官能（メタ）アクリレート（Ｄ）は、１種を単独で用いても、２種以上を併用してもよい。
【００２３】
本発明の光重合開始剤（Ｅ）としては、好ましくはラジカル重合型の光重合開始剤である。具体的には、ベンゾインイソブチルエーテル、２，４−ジエチルチオキサントン、２−イソプロピルチオキサントン、２，４，６−トリメチルベンゾイルジフェニルフォスフィンオキシド、６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン、２−メチル−１−（４−メチルチオフェニル）−２−モルフォリノプロパン−１−オン、ベンゾフェノン、４−フェニルベンゾフェノン、イソフタルフェノン、４−ベンゾイル−４’−メチル−ジフェニルスルフィド、２−ベンジル−２−ジメチルアミノ−１−（４−モルフォリノフェニル）−ブタン−１−オン、２−（ジメチルアミノ）−２−［（４−メチルフェニル）メチル］−１−（４−モルフォリノフェニル）−ブタン−１−オン）、ビス（２，４，６−トリメチルベンゾイル）フェニルフォスフィンオキサイド、２，４，６−トリメチルベンゾイル−ジフェニル−フォスフィンオキサイド、２，４−ジエチルチオキサントン及び２−イソプロピルチオキサントン等が挙げられる。
これらのうち、硬化性の観点から好ましくは２−メチル−１−（４−メチルチオフェニル）−２−モルフォリノプロパン−１−オン、ビス（２，４，６−トリメチルベンゾイル）フェニルフォスフィンオキサイド、２−ベンジル−２−ジメチルアミノ−１−（４−モルフォリノフェニル）−ブタン−１−オン、２−（ジメチルアミノ）−２−［（４−メチルフェニル）メチル］−１−（４−モルフォリノフェニル）−ブタン−１−オン）、２，４，６−トリメチルベンゾイル−ジフェニル−フォスフィンオキサイド、２，４−ジエチルチオキサントン及び２−イソプロピルチオキサントンであり、更に好ましくは２−メチル−１−（４−メチルチオフェニル）−２−モルフォリノプロパン−１−オン及びビス（２，４，６−トリメチルベンゾイル）フェニルフォスフィンオキサイドが挙げられる。
上記の光重合開始剤（Ｅ）は、１種を単独で用いても、２種類以上を併用してもよい。
【００２４】
本発明の活性エネルギー線硬化性組成物の２５℃での粘度は、塗工性の観点から、好ましくは１０〜１００ｍＰａ・ｓであり、更に好ましくは２０〜９０ｍＰａ・ｓであり、特に好ましくは３０〜８０ｍＰａ・ｓである。
【００２５】
３〜１０個の（メタ）アクリロイル基を有する多官能（メタ）アクリレート（Ａ）の含有量は、活性エネルギー線硬化性組成物の重量に基づいて、１０重量％〜６０重量％であり、好ましくは２０重量％〜５０重量％、更に好ましくは３０重量％〜５０重量％である。
（Ａ）の含有量が１０重量％未満であると、硬度が不足し、６０重量％を超えると塗工性が低下する。
【００２６】
分岐アルキレン基を有するアルキレングリコールジ（メタ）アクリレート（Ｂ）の含有量は、活性エネルギー線硬化性組成物の重量に基づいて、１０重量％〜４０重量％であり、好ましくは１５重量％〜４０重量％、更に好ましくは３０重量％〜４０重量％である。
（Ｂ）の含有量が１０重量％未満であると、硬化性が不足し、４０重量％を超えると基材への浸食性が悪化する。
【００２７】
１〜２個の（メタ）アクリロイル基を含む（メタ）アクリルアミド（Ｃ）の含有量は、活性エネルギー線硬化性組成物の重量に基づいて、５重量％〜３０重量％であり、好ましくは８重量％〜３０重量％、更に好ましくは１０重量％〜３０重量％である。
（Ｃ）の含有量が５重量％未満であると、硬化性が不足し、３０重量％を超えると硬度が不足する。
【００２８】
一般式（１）で示される２官能（メタ）アクリレート（Ｄ）の含有量は、活性エネルギー線硬化性組成物の重量に基づいて、５重量％〜４０重量％であり、好ましくは１０重量％〜３０重量％、更に好ましくは１５重量％〜３０重量％である。
（Ｃ）の含有量が５重量％未満であると、硬化性が不足し、４０重量％を超えると硬度が不足する。
【００２９】
光重合開始剤（Ｅ）の含有量は、活性エネルギー線硬化性組成物の重量に基づいて、２重量％〜１５重量％であり、好ましくは３重量％〜１５重量％、更に好ましくは５重量％〜１０重量％である。
（Ｄ）の含有量が２重量％未満であると、硬化性が不足し、１５重量％を超えると硬度が不足する。
【００３０】
本発明の活性エネルギー線硬化性組成物は、更に、Ｎ−ビニルピロリドン、Ｎ−ビニルカプロラクタム及びＮ−ビニルアセトアミドからなる群から選ばれる少なくとも１種のＮ−ビニル化合物（Ｆ）を含むことが、硬化性の観点から好ましい。
Ｎ−ビニル化合物（Ｆ）の含有量は、活性エネルギー線硬化性組成物の重量に基づいて、硬度の観点から、好ましくは２重量％〜２０重量％であり、更に好ましくは３重量％〜１５重量％、特に好ましくは４重量％〜１０重量％である。
【００３１】
本発明の活性エネルギー線硬化性組成物には、本発明の効果を阻害しない範囲で必要により種々の添加剤を含有させてもよい。
添加剤としては、増感剤（Ｇ）、レベリング剤（Ｈ）、可塑剤、有機溶剤、分散剤、消泡剤、チクソトロピー性付与剤（増粘剤）、スリップ性向上剤、酸化防止剤、ヒンダードアミン光安定剤及び紫外線吸収剤が挙げられる。
添加剤の合計の含有量は、活性エネルギー線硬化性組成物の重量に基づいて硬度の観点から、好ましくは２０重量％以下であり、更に好ましくは１５重量％以下であり、特に好ましくは１０重量％以下である。
【００３２】
本発明の活性エネルギー線硬化性組成物は、活性エネルギー線（紫外線、電子線、Ｘ線等）を照射して硬化させることにより、硬化物として例えば硬化膜を有するハードコート被覆物を得ることができる。
塗工に際しては、例えば塗工機［バーコーター、グラビアコーター、ロールコーター（サイズプレスロールコーター、ゲートロールコーター等）、エアナイフコーター、スピンコーター、ブレードコーター等］が使用できる。
塗工膜厚は、硬化乾燥後の膜厚として、０．５〜３００μｍである。乾燥性、硬化性の観点から好ましい上限は２５０μｍであり、硬度の観点から好ましい下限は１μｍである。
【００３３】
上記の透明基材としては、ガラス基材やメチルメタクリレート（共）重合物、ポリエチレンテレフタレート、ポリカーボネート、ポリトリアセチルセルロース及びポリシクロオレフィン等の樹脂からなるもの等が挙げられる。
【００３４】
本発明の組成物を溶剤で希釈して使用する場合は、塗工後に乾燥するのが好ましい。乾燥方法としては、例えば熱風乾燥（ドライヤー等）が挙げられる。
乾燥温度は、塗膜の平滑性及び外観の観点から好ましくは１０〜２００℃であり、更に好ましい範囲の上限は１５０℃、乾燥速度の観点から更に好ましい範囲の下限は３０℃である。
【００３５】
本発明における活性エネルギー線には、紫外線、電子線、Ｘ線、赤外線及び可視光線が含まれる。これらの活性エネルギー線のうち硬化性と樹脂劣化の観点から好ましいのは紫外線と電子線である。
【００３６】
本発明の活性エネルギー線硬化性組成物を紫外線により硬化させる場合は、ＬＥＤ光源紫外線照射装置［例えば、ＬＥＤ光源紫外線照射装置「ＦＪ１００  １５０×２０  ３６５、ｐｈｏｓｅｏｎ  ＴＥＣＨＮＯＬＯＧＹ（株）製］］が使用できる。
なお、ＬＥＤ光源は、その他の紫外線光源と比較して、低消費電力でオゾンの発生も少なくランニングコストが低く環境負荷が少ない。
紫外線の照射量は、組成物の硬化性及び硬化物の可撓性の観点から好ましくは５０〜１０，０００ｍＪ／ｃｍ２、更に好ましくは２００〜５，０００ｍＪ／ｃｍ２である。
なお、本発明の活性エネルギー線硬化性組成物は、ＬＥＤ光源より広域波長の紫外線を発する高圧水銀灯、超高圧水銀灯、メタルハライドランプなどの紫外線照射装置ももちろん適用でき、性能を発揮する。
【実施例】
【００３７】
以下、実施例及び比較例により本発明をさらに説明するが、本発明はこれらに限定されるものではない。
【００３８】
実施例１〜１３及び比較例１〜５
表１及び表２に示す配合組成（重量部）で均一混合して、実施例及び比較例の各硬化性組成物を得た。
【００３９】
【表１】
2020189969.tif 000002
【００４０】
【表２】
2020189969.tif 000003
【００４１】
なお、表１及び表２中で使用した原料は以下の通りである。
（Ａ−１）：ペンタエリスリトールトリアクリレート［商品名：ネオマーＥＡ−３００、三洋化成工業（株）製］
（Ａ−２）：トリメチロールプロパントリアクリレート［商品名：ＮＫエステル Ａ−ＴＭＰＴ、新中村化学（株）製］
（Ａ−３）：ジペンタエリスリトールヘキサアクリレート［商品名：ネオマーＤＡ−６００、三洋化成工業（株）製］
（Ａ−４）：ペンタエリスリトールテトラアクリレート［商品名：Ｅｔｅｒｍｅｒ  ＥＭ２４１：長興材料有限公司  製］
（Ａ−５）：ジペンタエリスリトールペンタアクリレート［商品名：Ｓａｔｏｍｅｒ  ＳＲ３９９：Ａｒｋｅｍａ社  製］
（Ａ−６）：１０官能ウレタンアクリレート［商品名：Ｅｔｅｒｃｕｒｅ  ６１９５−１００：長興材料有限公司  製］
（Ｂ−１）：ネオペンチルグリコールジアクリレート［商品名：ライトアクリレートＮＰ−Ａ、共栄社化学（株）製］
（Ｂ−２）：３−メチル−１，５ペンタンジオールジアクリレート［商品名：ライトアクリレートＭＰＤ−Ａ、共栄社化学（株）製］
（Ｃ−１）：アクリロイルモルホリン［商品名：ＡＣＭＯ、ＫＪケミカルズ（株）製］
（Ｃ−２）：ジメチルアクリルアミド［商品名：ＤＭＡＡ、ＫＪケミカルズ（株）製］
（Ｃ−３）：ジエチルアクリルアミド［商品名：ＥＡＡ、ＫＪケミカルズ（株）製］
（Ｃ−４）：ヒドロキシエチルアクリルアミド［商品名：ＨＥＡＡ、ＫＪケミカルズ（株）製］
（Ｃ−５）：Ｎ−ｎ−ブトキシメチルアクリルアミド［商品名：ＮＢＭＡ、ＭＣＣユニテック（株）製］
(Ｃ−６)：Ｎ，Ｎ’−メチレンビスアクリルアミド［商品名：ＭＢＡＡ、ＭＣＣユニテック（株）製］
（Ｄ−１）：ジプロピレングリコールジアクリレート［商品名：ＮＫエステルＡＰＧ−１００：新中村工業（株）製］
（Ｄ−２）：トリプロピレングリコールジアクリレート［商品名：Ｅｔｅｒｍｅｒ  ＥＭ２２３：長興材料有限公司  製］
（Ｄ−３）：トリエチレングリコールジアクリレート［商品名：ライトアクリレート３ＥＧ−Ａ、共栄社化学（株）製］
（Ｄ−４）：テトラエチレングリコールジアクリレート［商品名：ライトアクリレート４ＥＧ−Ａ、共栄社化学（株）製］
（Ｅ−１）：ビス（２，４，６−トリメチルベンゾイル）−フェニルフォスフィンオキサイド［商品名：Ｏｍｎｉｒａｄ８１９、ＩＧＭ  Ｒｅｓｉｎ社製］
（Ｅ−２）：２−メチル−１−（４−メチルチオフェニル）−２−モルフォリノプロパン−１−オン［商品名：Ｏｍｎｉｒａｄ９０７、ＩＧＭ  Ｒｅｓｉｎ社製］
（Ｅ−３）：２−ヒドロキシ−１−｛４−［４−（２−ヒドロキシ−２−メチルプロピオニル）ベンジル］フェニル｝−２−メチルプロパン−１−オン［商品名：イルガキュア１２７、ＢＡＳＦ社製］
（Ｆ−１）：Ｎ−ビニルピロリドン［商品名「ＮＶＰ」、日本触媒（株）製
（Ｆ−２）：Ｎ−ビニルカプロラクタム［商品名「ＮＶＣ」、ＢＡＳＦ（株）製
（Ｆ−３）：Ｎ−ビニルアセトアミド［商品名「ＮＶＡ」、昭和電工（株）製
（Ｆ−４）：ビニルメチルオキサゾリジノン［商品名「ＶＭＯＸ」、ＢＡＳＦ（株）製
（Ｇ−１）：２，４−ジエチルチオキサントン
（Ｈ−１）：シリコン表面調整剤［商品名「ＫＦ−３５２Ａ」、信越シリコーン（株）製
【００４２】
実施例１〜１３及び比較例１〜５で作製した硬化性組成物の粘度、浸食性及び硬化性、並びに硬化物の塗工性、鉛筆硬度及び密着性の評価を行った。
【００４３】
＜硬化性組成物の粘度の評価＞
硬化性組成物の粘度は、２５℃下で粘度測定装置［ＦＵＮＧＩＬＡＢ社製「ビスコエリートＢ型」］を用いて測定した。粘度が１６ｍＰａ・ｓ以下であると低粘度で好適である。
【００４４】
＜浸食性及び硬化性の評価＞
ウレタン樹脂エマルション（ユーコートＵＷＳ−１４５:三洋化成工業（株）製）をポリカーボネート基板にバーコーターで、厚さが２０μｍになるように塗布し、１２０℃で２分間乾燥させた。次いで水性プライマー上に硬化性組成物をバーコーターで膜厚を変えて塗布し、活性エネルギー線照射装置［型番「ＶＰＳ／Ｉ６００」、フュージョンＵＶシステムズ（株）製］により、紫外線を照射強度６００ｍＷ／ｃｍ２で積算光量６００ｍＪ／ｃｍ２で露光し、硬化性組成物を硬化させた。硬化性組成物の硬化後の膜厚が２０μｍになったものを選んで評価に用いた。
【００４５】
硬化性組成物の塗布時に水性プライマー層を目視で確認し、下記の判定基準で浸食性を評価した。
○：塗布の前後で変化なし
×：硬化性組成物が浸食し表面が崩れている
【００４６】
＜塗工性の評価＞
硬化後の表面状態を確認し、下記の判断基準で塗工性を評価した
○：均一に塗工できている
×：不均一でムラがある。又は粘度が高く塗工不能
【００４７】
硬化物の表面を指で触ってべた付きがあるかどうか確認し、下記の判定基準で硬化性を評価した。
○：べた付きが全く無い
×：べた付きが残っている
【００４８】
＜鉛筆硬度の測定＞
硬化性の評価で得られた硬化物をＪＩＳ  Ｋ  ５６００−５−４：１９９９に準じ、鉛筆硬度を測定した。なお、ハードコート用途に使用する場合、鉛筆硬度は２Ｈ以上であることが必要である。
【００４９】
＜密着性の評価＞
ＪＩＳ  Ｋ  ５６００−５−６：１９９９に準拠して行った。
前記で得られた硬化物を、２３℃、相対湿度５０％の環境下で２４時間静置した後、１ｍｍ幅にカッターナイフで切込みを入れて碁盤目（５×５個）を作成した。
碁盤目上にセロハン粘着テープを貼り付け、９０度剥離を行い、ガラス基材からの硬化物の剥離状態を目視で観察した。２５マス中の剥離せずに密着しているマス目の個数を数えて評価した。
【００５０】
本発明の実施例１〜１３の硬化性組成物は、表１に示す通り、塗工性に優れ、密着性の低下がなく、鉛筆硬度に優れる。
一方、多官能アクリレート含量の多い比較例１の硬化性組成物は塗工性に劣る。多官能アクリレート含量の少ない比較例２の硬化性組成物は塗工性及び硬化性に劣り、硬化性組成物の硬化物は鉛筆硬度が不十分である。比較例３の硬化性組成物は浸食性に劣り、硬化性組成物の硬化物は鉛筆硬度が不十分である。比較例４の硬化性組成物は浸食性に劣り、硬化性組成物の硬化物は鉛筆硬度が不十分である。比較例５は鉛筆硬度が劣る。
【産業上の利用可能性】
【００５１】
本発明の活性エネルギー線硬化性組成物は貯蔵安定性が高く、基材への密着性、硬化性、硬度に優れているため、ハードコート膜として好適に使用できる。